한편 , 철 ( Fe ) 0 . 05 내지 0 . 5 중량 %, 망간 ( Mn ) 0 . 1 내지 1 . 2 중량 %, 구리 ( Cu ) 0 . 05 내지 0 . 5 중량 % 및 세륨 ( Ce ) 0 . 05 내지 2 . 0 중량 % 를 포함 하 고 , 란탄 ( La ) 0 . 02 내지 1 . 0 중량 %, 지르코늄 ( Zr ) 0 . 01 내지 0 . 4 중량 % 또는 이 들 모두 를 추가 로 포함 하 며 , 나머지 잔 량부 가 알루미늄 및 불가피 한 불순물 로 이루어진 알루미늄 합금 용탕 을 제조 하 는 단계 , 상기 알루미늄 합금 용탕 으로부터 , 연속 주조 압연 에 의해 알루미늄 와이어 로드 ( wire rod ) 를 제조 하 는 단계 , 상기 알루미늄 와이어 로드 를 450 내지 650 ℃ 에서 10 내지 25 시간 동안 열처리 한 후 공 냉 하 는 단계 , 열처리 후 공 냉한 상기 알루미늄 와이어 로드 를 컨 펌 압출 하 여 열 교환기 배관 을 제조 하 는 단계 를 포함 하 는 , 열 교환기 배관 의 제조 방법 을 제공 한다 .